(57)【要約】【課題】不完全な溶着が抑制されたフィルタ装置を提供することである。【解決手段】フィルタ装置６の濾材７は、高温濾材３１と、低温濾材３２とを有する。高温濾材３１は、第１の溶融温度以上において溶融する高温樹脂を含む。低温濾材３２は、第１の溶融温度より低い第２の溶融温度以上において溶融する低温樹脂を含む。高温濾材３１と低温濾材３２とは、積層的に配置されている。低温濾材３２は、溶着部分２２を形成するための温度が上昇しにくい層に配置されている。溶着部分２２では、高温樹脂と低温樹脂との両方が溶着されている。溶着工程ＷＥＬＤは、高温濾材３１から低温濾材３２へ向けて熱が伝達するように熱を供給する。溶着工程ＷＥＬＤは、高温樹脂と低温樹脂との両方を溶融させた後に、それらを硬化させて溶着部分２２を形成する。【選択図】図６
2019051475.tif 000002
【特許請求の範囲】
【請求項１】
濾材により流体を濾過する濾過部分（２１）と、
前記濾材を形成する樹脂が溶着されている溶着部分（２２）とを備え、
前記濾材は、
第１の溶融温度（ＴＨ）以上において溶融する高温樹脂を含む高温濾材（３１、３３１、４３１）と、
前記第１の溶融温度より低い第２の溶融温度（ＴＬ）以上において溶融する低温樹脂を含む低温濾材（３２、２３２）とを有し、
前記高温濾材と前記低温濾材とは、積層的に配置されており、
前記低温濾材は、前記溶着部分を形成するための温度が上昇しにくい層に配置されており、
前記溶着部分では、前記高温樹脂と前記低温樹脂との両方が溶着されているフィルタ装置。
【請求項２】
前記高温濾材は、溶着部分を形成するための熱の熱伝達方向（ＨＴＤ）の上流側に配置されており、
前記低温濾材は、前記熱伝達方向の下流側に配置されている請求項１に記載のフィルタ装置。
【請求項３】
前記低温濾材は、前記高温濾材より外側に位置している請求項２に記載のフィルタ装置。
【請求項４】
前記高温濾材は、前記高温樹脂のみを含む請求項１から請求項３のいずれかに記載のフィルタ装置。
【請求項５】
前記溶着部分は、超音波溶着のためのホーン（４２）との接触痕を有する請求項１から請求項４のいずれかに記載のフィルタ装置。
【請求項６】
濾材により流体を濾過する濾過部分（２１）と、
前記濾材を形成する樹脂が溶着されている溶着部分（２２）とを備えるフィルタ装置の製造方法において、
第１の溶融温度（ＴＨ）以上において溶融する高温樹脂を含む高温濾材（３１、３３１、４３１）と、前記第１の溶融温度より低い第２の溶融温度（ＴＬ）以上において溶融する低温樹脂を含む低温濾材（３２、２３２）とを積層的に配置する準備工程（ＰＲＥＰ）と、
前記高温濾材から前記低温濾材へ向けて熱が伝達するように熱を供給し、前記高温濾材における前記高温樹脂と前記低温濾材における前記低温樹脂との両方を溶融させた後に、それらを硬化させて前記溶着部分を形成する溶着工程（ＷＥＬＤ）とを備えるフィルタ装置の製造方法。
【請求項７】
前記準備工程は、
前記溶着工程における熱の熱伝達方向（ＨＴＤ）の上流側に前記高温濾材を配置し、
前記熱伝達方向の下流側に前記低温濾材を配置する請求項６に記載のフィルタ装置の製造方法。
【請求項８】
前記溶着工程は、前記高温濾材と前記低温濾材とを含む積層体に超音波を印加する超音波溶着工程である請求項７に記載のフィルタ装置の製造方法。
【請求項９】
前記準備工程は、前記低温濾材を前記高温濾材より外側に配置する請求項８に記載のフィルタ装置の製造方法。
【請求項１０】
前記溶着工程は、前記高温樹脂が前記第１の溶融温度以上に到達している期間に、前記低温樹脂を前記第２の溶融温度以上に到達させる請求項６から請求項９のいずれかに記載のフィルタ装置の製造方法。
【発明の詳細な説明】
【技術分野】
【０００１】
この明細書における開示は、フィルタ装置その製造方法に関する。
【背景技術】
【０００２】
特許文献１は、フィルタ装置を開示する。フィルタ装置は、複数の層を含む濾材を有している。これらの層は、複数の濾材を積層することにより、または濾材の製造条件を変更することにより形成されている。複数の層を含む濾材は、縁において溶着されている。
【先行技術文献】
【特許文献】
【０００３】
【特許文献１】特開２０１０−１９１５１号公報
【発明の概要】
【発明が解決しようとする課題】
【０００４】
従来技術では、濾材の溶融不足に起因して、不完全な溶着が生じる場合がある。例えば、濾材を溶融させるための熱伝達の遅れ、または放熱に起因して、一部の濾材に剥がれを生じる場合がある。上述の観点において、または言及されていない他の観点において、フィルタ装置その製造方法にはさらなる改良が求められている。
【０００５】
開示されるひとつの目的は、不完全な溶着が抑制されたフィルタ装置を提供することである。
【０００６】
開示されるひとつの目的は、不完全な溶着を抑制するフィルタ装置の製造方法を提供することである。
【課題を解決するための手段】
【０００７】
ここに開示されたフィルタ装置は、濾材により流体を濾過する濾過部分（２１）と、濾材を形成する樹脂が溶着されている溶着部分（２２）とを備え、濾材は、第１の溶融温度（ＴＨ）以上において溶融する高温樹脂を含む高温濾材（３１）と、第１の溶融温度より低い第２の溶融温度（ＴＬ）以上において溶融する低温樹脂を含む低温濾材（３２）とを有し、高温濾材と低温濾材とは、積層的に配置されており、低温濾材は、溶着部分を形成するための温度が上昇しにくい層に配置されており、溶着部分では、高温樹脂と低温樹脂との両方が溶着されている。
【０００８】
開示されるフィルタ装置によると、低温濾材に含まれる低温樹脂は、第１の溶融温度より低い第２の溶融温度以上において溶融する。低温濾材に含まれる低温樹脂は、溶着部分を形成しやすい。低温濾材は、溶着部分を形成するための温度が上昇しにくい層に配置されている。このため、高温濾材と低温濾材とが積層的に配置されていても、溶着部分は高温濾材と低温濾材とを確実に接続する。この結果、不完全な溶着が抑制される。
【０００９】
ここに開示されたフィルタ装置の製造方法は、濾材により流体を濾過する濾過部分（２１）と、濾材を形成する樹脂が溶着されている溶着部分（２２）とを備えるフィルタ装置の製造方法において、第１の溶融温度（ＴＨ）以上において溶融する高温樹脂を含む高温濾材（３１）と、第１の溶融温度より低い第２の溶融温度（ＴＬ）以上において溶融する低温樹脂を含む低温濾材（３２）とを積層的に配置する準備工程（ＰＲＥＰ）と、高温濾材から低温濾材へ向けて熱が伝達するように熱を供給し、高温濾材における高温樹脂と低温濾材における低温樹脂との両方を溶融させた後に、それらを硬化させて溶着部分を形成する溶着工程（ＷＥＬＤ）とを備える。
【００１０】
開示されるフィルタ装置の製造方法によると、溶着工程において、高温濾材から低温濾材へ向けて熱が伝達するように熱が供給される。低温濾材に含まれる低温樹脂は、第１の溶融温度より低い第２の溶融温度以上において溶融する。低温濾材に含まれる低温樹脂は、溶着部分を形成しやすい。このため、高温濾材と低温濾材とが積層的に配置されていても、高温樹脂と低温樹脂との両方を溶融させた後に、それらを硬化させて溶着部分が形成される。溶着部分は高温濾材と低温濾材とを確実に接続する。この結果、不完全な溶着が抑制される。
【００１１】
この明細書における開示された複数の態様は、それぞれの目的を達成するために、互いに異なる技術的手段を採用する。請求の範囲およびこの項に記載した括弧内の符号は、後述する実施形態の部分との対応関係を例示的に示すものであって、技術的範囲を限定することを意図するものではない。この明細書に開示される目的、特徴、および効果は、後続の詳細な説明、および添付の図面を参照することによってより明確になる。
【図面の簡単な説明】
【００１２】
【図１】第１実施形態の燃料供給装置を示すブロック図である。
【図２】フィルタ装置および燃料ポンプを示す斜視図である。
【図３】濾材を示す斜視図である。
【図４】メッシュを示す拡大図である。
【図５】繊維を示す断面図である。
【図６】フィルタ装置の製造方法を示す断面図である。
【図７】製造方法における温度変化を示すグラフである。
【図８】第２実施形態の濾材を示す斜視図である。
【図９】第３実施形態の濾材を示す斜視図である。
【図１０】第４実施形態の濾材を示す斜視図である。
【図１１】第５実施形態の繊維を示す断面図である。
【図１２】第６実施形態のメッシュを示す拡大図である。
【図１３】第７実施形態の燃料供給装置を示すブロック図である。
【図１４】第８実施形態の燃料供給装置を示すブロック図である。
【図１５】第８実施形態の製造方法を示す断面図である。
【発明を実施するための形態】
【００１３】
図面を参照しながら、複数の実施形態を説明する。複数の実施形態において、機能的におよび／または構造的に対応する部分および／または関連付けられる部分には同一の参照符号、または百以上の位が異なる参照符号が付される場合がある。対応する部分および／または関連付けられる部分については、他の実施形態の説明を参照することができる。
【００１４】
第１実施形態
図１において、燃料供給装置１は、内燃機関２（ＥＧ）に流体としての燃料を供給する。燃料供給装置１は、燃料消費装置、燃料噴射装置、または内燃機関システムとも呼ばれる。燃料供給装置１は、燃料を貯めるタンク３を有する。燃料供給装置１は、タンク３から燃料を吸い出し、内燃機関２に供給するポンプ５（Ｐ）を備える。タンク３は、燃料の出口経路としての出口管４を有する。ポンプ５は、タンク３の中、またはタンク３の外に配置することができる。また、ポンプ５は、電動ポンプ、またはジェットポンプなど多様なポンプによって提供することができる。
【００１５】
燃料供給装置１は、フィルタ装置６を有する。フィルタ装置６は、タンク３の中に配置されている。フィルタ装置６は、燃料の中に浸漬されている。フィルタ装置６は、出口管４の開口端部に設けられて、そこを通過する燃料から異物を除去する。破線の矢印は、燃料の流れを示す。フィルタ装置６は、ストレーナ、インタンクフィルタ、またはサクションフィルタとも呼ばれる。
【００１６】
フィルタ装置６は、燃料を濾過するための濾材７と、接続管８とを有する。濾材７は、樹脂製である。濾材７は、織物すなわちメッシュ、および／または不織布によって提供されている。濾材７は、複数の層を有する。複数の層は、メッシュおよび／または不織布を積層することにより形成されている。複数の層は、各層を形成する樹脂製繊維の製造条件（後述の低温樹脂と高温樹脂との切換を含む）を変化させることで、連続的に形成されてもよい。濾材７は、その材料を溶融させて、層間で接触または混合させ、再び硬化させることにより複数の層を接続することができる。接続管８は、濾材７の一部を貫通する出口を提供する。接続管８は、樹脂製である。接続管８は、インサート成形によって濾材７と一体的に設けられている。接続管８は、濾材７の内外を連通する流体の通路を提供する。接続管８は、接続管８と後述のフレーム２３との間に濾材７を液密状態に挟み込んでいてもよい。
【００１７】
図２において、ポンプ５とフィルタ装置６との一例を示す。ポンプ５は、インタンク電動ポンプである。ポンプ５は、タンク３の中に配置されている。ポンプ５は、電動のモータ１１を有する。ポンプ５は、吸入口１２と吐出口１３とを有する。吸入口１２は、接続管８と流体的に接続されている。吐出口１３は、内燃機関２に接続されている。
【００１８】
フィルタ装置６は、濾材７によって提供されている。フィルタ装置６は、濾材７により液体である燃料を濾過する濾過部分２１を有する。濾材７は、濾過部分２１において燃料が透過する性質を有している。濾材７は、濾過部分２１において多孔質、または多数の隙間を有する織物状もしくは不織布状である。
【００１９】
フィルタ装置６は、濾材７を形成する樹脂が溶着されている溶着部分２２を有する。濾材７は、溶着部分２２において燃料が透過する性質を失っている。濾材７は、溶着部分２２において樹脂が密に詰まっている塊状である。溶着部分２２では、後述する高温樹脂と低温樹脂との両方が、溶着されている。
【００２０】
フィルタ装置６は、フレーム２３を有する。フレーム２３は、濾材７を袋状に膨らんだ状態に維持する。フレーム２３の機能は、後述の高温濾材３１、３３、３４、３５の少なくともひとつによって提供されてもよい。
【００２１】
濾材７は、１枚の多層素材を折り曲げることにより袋状に形成されている。溶着部分２２は、袋状に形成された濾材７の縁を閉じるように形成されている。濾材７は、例えば、素材を１／２に折り畳み、３辺を溶着部分２２によって閉じることによって形成されている。なお、溶着部分２２は、縁に限らず、中間部分に形成されていてもよい。また、溶着部分２２は、重ねられた２枚の濾材７の４辺に形成されて、濾材７を袋状に閉じてもよい。
【００２２】
図３において、濾材７を提供する素材３０が図示されている。素材３０は、複数の層を有する。複数の層は、少なくとも外層と内層とを有する。素材３０が３層以上の場合、複数の層は、少なくともひとつの中間層を有する。これら各層は、それぞれに期待された性能を発揮するように設計されている。外層は、濾過されていない燃料に面する。外層は、タンク３の壁面に面する。外層は、フィルタ装置６の耐摩耗性に貢献するように、材質、繊維直径、織り方などが選定されている。内層は、濾過された後の燃料に面する。内層は、フィルタ装置６の濾過性能に貢献するように、材質、繊維直径、織り方などが選定されている。中間層は、フィルタ装置６の濾過性能に貢献するように、材質、繊維直径、織り方などが選定されている。
【００２３】
素材３０は、内層としての高温濾材３１を有する。高温濾材３１は、第１の溶融温度ＴＨ以上において溶融する高温樹脂を含む。高温濾材３１は、高温樹脂のみを含むことができる。高温濾材３１は、不織布である。高温樹脂製の繊維は、不織布の中においてランダムに絡み合っている。
【００２４】
素材３０は、外層としての低温濾材３２を有する。低温濾材３２は、第１の溶融温度ＴＨより低い第２の溶融温度ＴＬ以上において溶融する低温樹脂を含む。低温濾材３２は、低温樹脂のみを含むことができる。低温濾材３２は、高温樹脂と、低温樹脂との両方を含む場合がある。低温濾材３２は、メッシュである。低温樹脂製の繊維は、メッシュの中において経線および緯線として織られている。メッシュは、織布または織物とも呼ばれる。
【００２５】
素材３０は、中間層としての中間濾材３３、３４、３５を有する。中間濾材３３、３４、３５は、不織布である。中間濾材３３、３４、３５は、高温樹脂を含む。
【００２６】
素材３０において、高温濾材３１と低温濾材３２とは、積層的に配置されている。この実施形態では、高温濾材３１、中間濾材３３、３４、３５、および低温濾材３２は、この順序で、積層的に配置されている。素材３０において、高温濾材３１は、内層に配置され、低温濾材３２は、外層に配置されている。
【００２７】
図３において、溶着部分２２を形成するための熱伝達方向ＨＴＤが矢印によって示されている。溶着部分２２を形成するために、素材３０には熱源から熱が与えられる。熱源の熱は、熱伝達方向ＨＴＤに沿って伝達される。熱伝達方向ＨＴＤは、濾材７の積層方向の一方または他方に熱源がある場合に生じる。また、熱伝達方向ＨＴＤは、濾材７の積層方向の一方または他方に、低温部分がある場合に生じる。低温部分は、例えば、溶着部分２２を形成するための型、アンビル、またはホーンなどによって提供される。
【００２８】
低温濾材３２は、溶着部分２２を形成するための温度が上昇しにくい層に配置されている。高温濾材３１は、溶着部分２２を形成するための熱の熱伝達方向ＨＴＤの上流側に配置されている。低温濾材３２は、熱伝達方向ＨＴＤの下流側に配置されている。溶着部分２２を形成するための温度が上昇しにくい層は、熱源の位置、または低温部分によって生じることがある。
【００２９】
高温樹脂は、ＰＥＴ（ポリエチレンテレフタレート）である。低温樹脂は、ＰＰ（ポリエチレン）である。第１の溶融温度と第２の溶融温度との間の温度差は、利用可能な樹脂材料、および溶着部分２２を形成するための溶着方法などに応じて設定可能である。温度差は、例えば、摂氏７０度程度とすることができる。低温樹脂は、ＰＰに代えて、低融点ＰＥＴによって提供されてもよい。
【００３０】
図４は、低温濾材３２を提供するメッシュを示す。メッシュは、複数の単繊維３８を規則的に配置した織物である。メッシュを形成する経糸と緯糸とは、複数の単繊維３８によって提供されている。
【００３１】
図５は、低温濾材３２を提供する単繊維３８の断面を示す。単繊維３８は、低温樹脂３８ａのみによって形成されている。
【００３２】
図６は、フィルタ装置の製造方法に含まれる複数の工程における断面の変化を示す。フィルタ装置の製造方法は、準備工程ＰＲＥＰ、加圧工程ＣＯＭＰ、溶着工程ＷＥＬＤ、および排出工程ＲＥＭＶを含む。
【００３３】
準備工程ＰＲＥＰは、高温濾材３１と、低温濾材３２とを用意する段階を含む。準備工程ＰＲＥＰは、複数の層を含む素材３０を折り曲げる段階、素材３０の縁と素材３０の縁とを重ねる段階、および素材３０の重ねられた縁を溶着装置４０に装着する段階を含む。素材３０は、溶着装置４０のアンビル４１と、ホーン４２との間に配置される。準備工程ＰＲＥＰは、高温濾材３１を内側に配置し、低温濾材３２を外側に配置する。この結果、低温濾材３２は、高温濾材３１より外側に位置している。準備工程ＰＲＥＰは、高温濾材３１と低温濾材３２とを積層的に配置する。準備工程ＰＲＥＰは、溶着工程ＷＥＬＤにおける熱伝達方向ＨＴＤの上流側に高温濾材３１を配置する。準備工程ＰＲＥＰは、溶着工程ＷＥＬＤにおける熱伝達方向ＨＴＤの下流側に低温濾材３２を配置する。
【００３４】
溶着装置４０は、超音波溶着装置である。アンビル４１は、基台を提供する。ホーン４２は、素材に超音波振動を加える加振器である。素材３０の縁は、溶着装置４０によって挟まれる。
【００３５】
加圧工程ＣＯＭＰは、素材３０の重ねられた縁を加圧する。加圧工程ＣＯＭＰは、溶着装置４０によって素材３０を固定する。この状態では、複数の濾材３１、３２は、繊維の形状を保持しており、加圧によって互いに密着した状態である。
【００３６】
溶着工程ＷＥＬＤは、素材３０を加圧しながら、素材３０に超音波振動を与える。溶着工程ＷＥＬＤは、ホーン４２を経由して、素材３０の縁に超音波を与える。溶着工程ＷＥＬＤは、高温濾材３１と低温濾材３２とを含む積層体に超音波を印加する超音波溶着工程である。超音波振動は、アンビル４１によって固定された樹脂物品と、ホーン４２によって加振される樹脂物品との間に摩擦熱を生じさせる。摩擦熱は、溶着工程ＷＥＬＤの間に上昇し、アンビル４１およびホーン４２に向けて伝達されてゆく。よって、溶着工程ＷＥＬＤの間に、溶着のための熱の熱伝達方向ＨＴＤが生じる。この熱伝達方向ＴＨＤの下流には、溶着部分２２を形成するための温度が上昇しにくい層である。温度が上昇しにくい層は、低温濾材３２によって提供されている。
【００３７】
図７は、溶着工程ＷＥＬＤにおける高温濾材３１の温度ＴＰ３１と、低温濾材３２の温度ＴＰ３２との変化を示す。初期温度ＴＳから加熱が開始され、溶着工程ＷＥＬＤの間に温度が上昇する。第２の溶融温度ＴＬは、第１の溶融温度ＴＨより低い（ＴＬ＜ＴＨ）。
【００３８】
時刻ｔ０から溶着工程ＷＥＬＤが開始される。超音波が印加されると、温度ＴＰ３１が徐々に上昇する。時刻ｔ１において、温度ＴＰ３１は、第１の溶融温度ＴＨを上回る。この結果、高温樹脂が溶融する。温度ＴＰ３１は、最終温度ＴＦに維持される。時刻ｔ２において、溶着工程ＷＥＬＤが終了すると、温度ＴＰ３１は徐々に低下する。時刻ｔ３において、温度ＴＰ３１は、第１の溶融温度ＴＨを下回る。この結果、高温樹脂が硬化する。
【００３９】
温度ＴＰ３２は、温度ＴＰ３１の波形よりやや遅れて徐々に上昇する。時刻ｔ１において、温度ＴＰ３２は、第２の溶融温度ＴＬを上回る。この結果、低温樹脂が溶融する。温度ＴＰ３２と、温度ＴＰ３１とは、ほぼ同時に、それぞれの溶融温度ＴＨ、ＴＬを上回る。時刻ｔ２において、溶着工程ＷＥＬＤが終了すると、温度ＴＰ３２は徐々に低下し、低温樹脂が硬化する。
【００４０】
よって、溶着工程ＷＥＬＤは、高温樹脂が第１の溶融温度ＴＨ以上に到達している期間に、すなわち時刻ｔ１と時刻ｔ３との間に、低温樹脂を第２の溶融温度ＴＬ以上に到達させる。言い換えると、溶着工程ＷＥＬＤは、高温樹脂が溶融している期間中に、低温樹脂を溶融させる。高温濾材３１の高温樹脂製の繊維が溶融すると同時に、低温濾材３２の低温樹脂製の繊維が溶融する。この結果、高温樹脂と低温樹脂とが溶融状態で接触する。溶融した高温樹脂が、低温樹脂製の繊維を包み込むのではなく、溶融した高温樹脂と溶融した低温樹脂とが接触する。言い換えると、流動状態にある高温樹脂と流動状態にある低温樹脂とが接触し、さらに、それらが流動する。この後、高温樹脂と低温樹脂との両方が硬化する。よって、溶着部分２２では、高温樹脂と低温樹脂との両方が溶着されている。
【００４１】
図６に戻り、超音波溶着によって提供される溶着工程ＷＥＬＤは、高温濾材３１から低温濾材３２へ向けて熱が伝達するように熱を供給する。溶着工程ＷＥＬＤは、高温濾材３１における高温樹脂と低温濾材３２における低温樹脂との両方を溶融させる。この状態では、複数の濾材３１、３２は、繊維が溶融された後に再び硬化させられることによって、互いに接着され連続した樹脂材料として一体化された状態である。溶着工程ＷＥＬＤは、高温樹脂と低温樹脂との両方を溶融させた後に、それらを硬化させる。これにより、溶着工程ＷＥＬＤは、溶着部分２２を形成する。この状態では、複数の濾材３１、３２は連続した樹脂材料によって一体化された状態である。溶着工程ＷＥＬＤは、溶着部分２２にアンビル４１および／またはホーン４２との接触痕を形成する。溶着工程ＷＥＬＤは、溶着部分２２に、超音波溶着のための少なくともホーン４２との接触痕を形成する。接触痕は、アンビル４１またはホーン４２に形成された表面形状に依存する。接触痕は、アヤ目文様面、平目文様面、フラット面などとして残る。
【００４２】
この実施形態によると、低温濾材３２に含まれる低温樹脂は、第１の溶融温度ＴＨより低い第２の溶融温度ＴＬ以上において溶融する。このため、低温濾材３２に含まれる低温樹脂は、溶着部分を形成しやすい。しかも、低温濾材３２は、溶着部分を形成するための温度が上昇しにくい層に配置されている。このため、高温濾材３１と低温濾材３２とが積層的に配置されていても、溶着部分２２は高温濾材３１と低温濾材３２とを確実に接続する。この結果、不完全な溶着が抑制される。
【００４３】
この実施形態によると、溶着工程ＷＥＬＤにおいて、高温濾材３１から低温濾材３２へ向けて熱が伝達するように熱が供給される。低温濾材３２に含まれる低温樹脂は、第１の溶融温度ＴＨより低い第２の溶融温度ＴＬ以上において溶融する。低温濾材３２に含まれる低温樹脂は、溶着部分２２を形成しやすい。このため、高温濾材３１と低温濾材３２とが積層的に配置されていても、高温樹脂と低温樹脂との両方を溶融させた後に、それらを硬化させて溶着部分２２が形成される。溶着部分２２は高温濾材３１と低温濾材３２とを確実に接続する。この結果、不完全な溶着が抑制される。
【００４４】
第２実施形態
この実施形態は、先行する実施形態を基礎的形態とする変形例である。上記実施形態では、外層の低温濾材３２は、メッシュによって提供されている。これに代えて、外層は、不織布でもよい。図８は、不織布製の低温濾材２３２を示す。
【００４５】
第３実施形態
この実施形態は、先行する実施形態を基礎的形態とする変形例である。上記実施形態では、内層の高温濾材３１は、不織布によって提供されている。これに代えて、内層は、メッシュでもよい。図９は、メッシュ製の高温濾材３３１を示す。
【００４６】
第４実施形態
この実施形態は、先行する実施形態を基礎的形態とする変形例である。上記実施形態では、内層と外層とのいずれか一方または両方は、不織布によって提供されている。また、上記実施形態では、素材３０は３層以上の積層体である。これに代えて、内層と外層との両方は、メッシュによって提供されてもよい。また、素材３０は２層以上の積層体によって提供可能である。図１０は、内層に配置されたメッシュ製の高温濾材４３１を示す。また、この実施形態は、中間濾材３３、３４、３５を備えない。
【００４７】
第５実施形態
この実施形態は、先行する実施形態を基礎的形態とする変形例である。上記実施形態では、低温濾材３２は、複数の単繊維３８によって提供されている。単繊維３８は、低温樹脂３８ａ製である。これに代えて、低温濾材３２は、芯鞘繊維５３８によって提供されてもよい。図１１において、芯鞘繊維５３８は、低温樹脂５３８ａ製の鞘と、高温樹脂５３８ｂ製の芯とを有する。低温樹脂５３８ａが鞘に配置されることにより、低温濾材３２の溶着を促進することができる。また、高温濾材３１も、芯鞘繊維によって提供されてもよい。
【００４８】
第６実施形態
この実施形態は、先行する実施形態を基礎的形態とする変形例である。上記実施形態では、低温濾材３２は、低温樹脂製の複数の単繊維３８によって提供されている。これに代えて、低温濾材３２は、低温樹脂製の単繊維３８と、高温樹脂製の単繊維６３９とによって提供されてもよい。図１２において、メッシュを形成する経糸と緯糸とは、低温樹脂製の単繊維３８と、高温樹脂製の短繊維６３９とによって提供されている。
【００４９】
第７実施形態
この実施形態は、先行する実施形態を基礎的形態とする変形例である。上記実施形態では、フィルタ装置６は、電動のポンプ５の吸入口に適用されている。これに代えて、フィルタ装置６は、多様なポンプ装置の吸入側に適用することができる。
【００５０】
図１３は、この実施形態における燃料供給装置１を示す。燃料供給装置１は、副タンク７６１を有する。副タンク７６１は、タンク３内に配置されている。副タンク７６１は、タンク３の揺動に伴う液面変動を抑制する。燃料供給装置１は、補助ポンプ７６２を有する。補助ポンプ７６２は、燃料流を動力とするジェットポンプによって提供される。補助ポンプ７６２は、動力源としての燃料を供給する燃料管７６３を有する。動力源としての燃料は、ポンプ５のベーパ排出用燃料、余剰燃料、リターン燃料などによって提供される。補助ポンプ７６２は、タンク３内の燃料を副タンク７６１内に汲み上げる。フィルタ装置６は、補助ポンプ７６２の吸入口に装着されている。
【００５１】
第８実施形態
この実施形態は、先行する実施形態を基礎的形態とする変形例である。上記実施形態では、溶着部分２２２における素材３０の積層方向の両端に低温濾材３２が配置される。これに代えて、低温濾材３２は、一方の端部にのみ配置されていてもよい。低温濾材３２は、溶着部分２２を形成するための温度が上昇しにくい層に配置されることで、不完全な溶着を抑制できる。
【００５２】
図１４において、フィルタ装置８０６は、濾材７を有する。フィルタ装置８０６は、接続管８０８に直接的に溶着されている。この結果、フィルタ装置８０６は、袋状ではない。フィルタ装置８０６は、接続管８０８をフレームとしている。フィルタ装置８０６は、接続管８０８の開口を覆うように張り渡されている。接続管８０８は、高温樹脂製である。
【００５３】
図１５は、フィルタ装置８０６の製造方法を示している。この実施形態でも、超音波溶着が利用されている。
【００５４】
準備工程ＰＲＥＰは、接続管８０８と、素材３０の縁とを積層的に配置する。高温濾材３１は、接続管８０８に接触するように配置される。低温濾材３２は、ホーン４２と接触するように配置される。この実施形態でも、低温濾材３２は、タンク３内の濾過されていない燃料に面するように配置されている。よって、低温濾材３２は、外側に配置されているといえる。この実施形態でも、高温濾材３１は、熱伝達方向ＨＴＤの上流側に配置されている。低温濾材３２は、熱伝達方向ＨＴＤの下流側に配置されている。
【００５５】
圧縮工程ＣＯＭＰは、素材３０と接続管８０８とを加圧する。溶着工程ＷＥＬＤは、高温濾材３１から低温濾材３２へ向けて熱が伝達するように熱を供給する。溶着工程ＷＥＬＤは、高温濾材３１における高温樹脂と低温濾材３２における低温樹脂と、接続管８０８の樹脂とを溶融させた後に、それらを硬化させて溶着部分２２を形成する。この結果、高温濾材３１と低温濾材３２と接続管８０８とが連続した樹脂材料によって接続される。
【００５６】
他の実施形態
この明細書における開示は、例示された実施形態に制限されない。開示は、例示された実施形態と、それらに基づく当業者による変形態様を包含する。例えば、開示は、実施形態において示された部品および／または要素の組み合わせに限定されない。開示は、多様な組み合わせによって実施可能である。開示は、実施形態に追加可能な追加的な部分をもつことができる。開示は、実施形態の部品および／または要素が省略されたものを包含する。開示は、ひとつの実施形態と他の実施形態との間における部品および／または要素の置き換え、または組み合わせを包含する。開示される技術的範囲は、実施形態の記載に限定されない。開示されるいくつかの技術的範囲は、請求の範囲の記載によって示され、さらに請求の範囲の記載と均等の意味及び範囲内での全ての変更を含むものと解されるべきである。
【００５７】
上記実施形態では、溶着部分２２を形成するために、超音波溶着を採用した。これに代えて、振動溶着、赤外線溶着、レーザ溶着など多様な溶着方法を採用することができる。また、溶着部分２２は、材料の切断を伴わない溶着方法によって形成されてもよく、材料の切断を伴ういわゆる溶断方法によってその痕跡として形成されてもよい。
【００５８】
上記実施形態では、内層から溶着のための熱が供給されるから、内層に高温濾材３１を配置し、外層に低温濾材３２を配置している。これに代えて、外層から溶着のための熱が供給される場合には、外層に高温濾材３１を配置し、内層に低温濾材３２を配置してもよい。これにより、熱伝達方向ＨＴＤの中の上流に高温濾材３１を配置し、熱伝達方向ＨＴＤの中の下流に低温濾材３２を配置することができる。例えば、赤外線溶着によって発熱する高温濾材３１を外層に配置し、熱源である高温濾材３１から離れた内層に低温濾材３２を配置してもよい。
【００５９】
上記実施形態では、フィルタ装置は、燃料を濾過する燃料フィルタである。これに代えて、フィルタ装置は多様な用途に利用可能である。フィルタ装置は、スクリーン、ストレーナなどと呼ばれる用途に利用可能である。例えば、フィルタ装置は、水、燃料、空気、ガスなど多様な流体を濾過する用途に利用可能である。
【符号の説明】
【００６０】
１  燃料供給装置、  ２  エンジン、  ３  タンク、
４  パイプ、  ５  燃料ポンプ、  ６  フィルタ装置、
７  濾材、  ８  接続管、  １１  モータ、  １２  吸入口、
１３  吐出口、  ２１  濾過部分、  ２２  溶着部分、
３０  素材、  ３１  高温濾材（内層／不織布）、
３２  低温濾材（外層／メッシュ）、
３７  溶融物、  ３８  単繊維、  ３８ａ  低温樹脂、
４０  溶着装置、  ４１  アンビル、  ４２  ホーン、
２３２  低温濾材（外層／不織布）、
３３１  高温濾材（内層／メッシュ）、
４３１  高温濾材（内層／メッシュ）、
５３８  芯鞘繊維、５３８ａ  鞘（低温樹脂）、５３８ｂ  芯、
６３９  単繊維（高温樹脂）、
７６１  副タンク、７６２  補助ポンプ、７６３  燃料管、
８０６  フィルタ装置、  ８０８  接続管、
ＰＲＥＰ  準備工程、  ＣＯＭＰ  圧縮工程、
ＷＥＬＤ  溶着工程、  ＲＥＭＶ  排出工程、
ＴＨ  第１の溶融温度、  ＴＬ  第２の溶融温度、
ＨＴＤ  熱伝達方向。
【図１】
2019051475.tif 000003
【図２】
2019051475.tif 000004
【図３】
2019051475.tif 000005
【図４】
2019051475.tif 000006
【図５】
2019051475.tif 000007
【図６】
2019051475.tif 000008
【図７】
2019051475.tif 000009
【図８】
2019051475.tif 000010
【図９】
2019051475.tif 000011
【図１０】
2019051475.tif 000012
【図１１】
2019051475.tif 000013
【図１２】
2019051475.tif 000014
【図１３】
2019051475.tif 000015
【図１４】
2019051475.tif 000016
【図１５】
2019051475.tif 000017